(57)【要約】  表面ＰＶＤ処理を行ったときの熱処理変形と軟化の問題を改善した表面ＰＶＤ処理用高硬度プリハードン冷間工具鋼およびその製造方法、そして同プリハードン冷間工具鋼への表面ＰＶＤ処理方法を提供する。  質量％で、Ｃ：０．７〜１．２％、Ｓｉ：１．０〜２．６％、Ｍｎ：０．４〜１．０％、Ｓ：０．０２〜０．１％、Ｃｒ：３．０〜６．０％、ＭｏおよびＷは単独または複合で（Ｍｏ＋１／２Ｗ）：０．４〜１．０％、Ｖ：０．２〜１．０％、Ｎｂ：０．１〜０．３％、残部Ｆｅおよび不可避的不純物からなり、調質硬さが６０ＨＲＣ以上、かつ組織中の残留オーステナイト量が８体積％以下のプリハードン冷間工具鋼である。Ｎｉは１．０％以下を含有してもよい。調質条件は、１０００℃以上からの焼入れと、５２０℃以上の焼戻しが好ましい。表面ＰＶＤ処理前後での残留オーステナイトの変化量は５体積％以内とすることが好ましい。【特許請求の範囲】
【請求項１】
質量％で、
Ｃ：０．７〜１．２％、
Ｓｉ：１．０〜２．６％、
Ｍｎ：０．４〜１．０％、
Ｓ：０．０２〜０．１％、
Ｃｒ：３．０〜６．０％、
ＭｏおよびＷは単独または複合で（Ｍｏ＋１／２Ｗ）：０．４〜１．０％、
Ｖ：０．２〜１．０％、
Ｎｂ：０．１〜０．３％、
残部Ｆｅおよび不可避的不純物からなり、硬さが６０ＨＲＣ以上、かつ組織中の残留オーステナイト量が８体積％以下であることを特徴とする表面ＰＶＤ処理用高硬度プリハードン冷間工具鋼。
【請求項２】
硬さは、６２ＨＲＣ以上であることを特徴とする請求項１に記載の表面ＰＶＤ処理用高硬度プリハードン冷間工具鋼。
【請求項３】
質量％で、Ｎｉ：１．０％以下をさらに含有することを特徴とする請求項１または２に記載の表面ＰＶＤ処理用高硬度プリハードン冷間工具鋼。
【請求項４】
質量％で、
Ｃ：０．７〜１．２％、
Ｓｉ：１．０〜２．６％、
Ｍｎ：０．４〜１．０％、
Ｓ：０．０２〜０．１％、
Ｃｒ：３．０〜６．０％、
ＭｏおよびＷは単独または複合で（Ｍｏ＋１／２Ｗ）：０．４〜１．０％、
Ｖ：０．２〜１．０％、
Ｎｂ：０．１〜０．３％、
残部Ｆｅおよび不可避的不純物からなる冷間工具鋼を、１０００℃以上の温度からの焼入れと、５２０℃以上の温度による焼戻しによって、硬さを６０ＨＲＣ以上かつ、組織中の残留オーステナイト量を８体積％以下に調整することを特徴とする表面ＰＶＤ処理用高硬度プリハードン冷間工具鋼の製造方法。
【請求項５】
硬さを６２ＨＲＣ以上に調整することを特徴とする請求項４に記載の表面ＰＶＤ処理用高硬度プリハードン冷間工具鋼の製造方法。
【請求項６】
冷間工具鋼は、質量％で、Ｎｉ：１．０％以下をさらに含有することを特徴とする請求項４または５に記載の表面ＰＶＤ処理用高硬度プリハードン冷間工具鋼の製造方法。
【請求項７】
請求項１〜３のいずれかに記載の表面ＰＶＤ処理用高硬度プリハードン冷間工具鋼への表面ＰＶＤ処理方法であって、前記プリハードン冷間工具鋼の表面ＰＶＤ処理前の組織中にある残留オーステナイト量と、該処理後の組織中にある残留オーステナイト量との差を、５体積％以内とすることを特徴とする表面ＰＶＤ処理用高硬度プリハードン冷間工具鋼の表面ＰＶＤ処理方法。
【発明の詳細な説明】
【技術分野】
【０００１】
本発明は、工具材料、特に家電、携帯電話や自動車関連部品を成形する冷間金型材料に適した表面ＰＶＤ処理用高硬度プリハードン冷間工具鋼とその製造方法、そしてそのプリハードン冷間工具鋼の表面ＰＶＤ処理方法に関するものである。
【背景技術】
【０００２】
室温での板材の曲げ、絞り、抜きなどのプレス成形に用いられる冷間工具においては、その耐摩耗性を向上するために、焼入れ焼戻し（以下「調質」という。）により６０ＨＲＣ以上の硬さを達成できる鋼素材が提案されている（特許文献１、２）。このような高硬度の鋼素材となると、調質後に工具形状に切削加工することが困難であるため、通常は、硬さの低い焼鈍状態で粗加工を行った後に、６０ＨＲＣ以上の使用硬さに調質する。この場合、調質により工具に熱処理変形が生じることから、調質後には、その変形分を修正するための再度の仕上げ切削加工を施して、最終工具形状に整えられる。調質による工具の熱処理変形の主な原因は、焼鈍状態ではフェライト組織であった鋼素材がマルテンサイト組織へと変態することで体積が膨張するためである。【０００３】
上記の鋼素材の他に、あらかじめ使用硬さに調質して供給されるプリハードン鋼が多く提案されている。プリハードン鋼では、最終工具形状まで一括して切削加工を行った後には、調質の必要がないため、調質に起因する工具の熱処理変形を除外でき、上記の仕上げ切削加工も省略できる有効な技術である。本技術に関しては、５５ＨＲＣを超える調質硬さであっても優れた切削加工性を有する冷間工具鋼が提案されている（特許文献３）。
【先行技術文献】
【特許文献】
【０００４】
【特許文献１】特開２００８−１８９９８２号公報
【特許文献２】特開２００９−１３２９９０号公報
【特許文献３】特開２００１−３１６７６９号公報
【発明の概要】
【発明が解決しようとする課題】
【０００５】
最近、冷間工具の耐摩耗性をさらに向上するために、工具の作業面に各種硬質皮膜を被覆する表面被覆処理が実施されている。表面被覆処理の一般的な手法としては、硬質炭化物を形成するＣＶＤ（化学蒸着）処理や、主に窒化物を形成するＰＶＤ（物理蒸着）処理がある。ＣＶＤ処理では、鋼素材が調質時の焼入れ温度に相当する温度（約１０００℃）にまで加熱されることから、あらかじめ調質されたプリハードン鋼を鋼素材として用いた場合でも硬さが大幅に変化し、再度の調質が必要となる。その上、再度の調質を行ったことで、熱処理変形を修正するための再度の切削加工も伴う。【０００６】
一方、ＰＶＤ処理では、鋼素材が曝される最高温度は一般に約５２０℃と低く、冷間工具鋼の代表的な焼戻し温度（約５００℃）に近いことから、調質後の硬さ（以下「調質硬さ」という。）が変化し難い。よって、表面被覆処理後には再度の調質は要せず、これに起因する熱処理変形も当然生じ得ない。このため、プリハードン鋼にとっては、それを最終工具形状に切削加工した後に、上記の硬質皮膜をＰＶＤ処理により形成する技術を併用できれば、その高い工具作製能に加えて耐摩耗性のさらなる向上が達成できる。【０００７】
特許文献３に開示される冷間工具鋼は、工具形状への切削加工性と工具使用時の耐摩耗性を両立する優れたプリハードン鋼である。しかしながら、ＰＶＤ処理で約５２０℃に曝されることで、調質硬さは維持されるとしても、調質時のものとは機構の異なる熱処理変形が発生し、工具形状を修正するための切削加工が結局必要となるといった問題があった。また、プリハードン鋼が焼戻し温度以上に加熱されて軟化することを抑制するため、高価な合金元素、特にＭｏおよびＷを多く含有しなければならず、低コスト化が期待できないといった問題があった。【０００８】
本発明の目的は、プリハードン鋼として良好な切削加工性を確保しつつ、表面ＰＶＤ処理を行ったときの熱処理変形と軟化の問題を改善した表面ＰＶＤ処理用高硬度プリハードン冷間工具鋼およびその製造方法、そして本発明のプリハードン冷間工具鋼への表面ＰＶＤ処理方法を提供することである。
【課題を解決するための手段】
【０００９】
本発明者は、表面ＰＶＤ処理を行ったときのプリハードン鋼の熱処理変形の問題について検討した。その結果、ＰＶＤ処理時の熱処理変形は、前記の調質時のものとは機構が異なり、プリハードン鋼に内在する残留オーステナイトの分解によるものであることを見いだした。そこで、ＰＶＤ処理前の残留オーステナイト量を低減できる手法について鋭意研究したところ、その達成には狭域でなる最適な成分組成があることを突きとめた。そして、この成分組成を有するプリハードン鋼において、ＭｏやＷといった高価な元素の添加量を低減しても６０ＨＲＣ以上の硬さと、そのときの十分な切削加工性を達成するための好ましい調質条件をも明確にしたことで、本発明に到達した。【００１０】
すなわち、本発明は、質量％で、
Ｃ：０．７〜１．２％、
Ｓｉ：１．０〜２．６％、
Ｍｎ：０．４〜１．０％、
Ｓ：０．０２〜０．１％、
Ｃｒ：３．０〜６．０％、
ＭｏおよびＷは単独または複合で（Ｍｏ＋１／２Ｗ）：０．４〜１．０％、
Ｖ：０．２〜１．０％、
Ｎｂ：０．１〜０．３％、
残部Ｆｅおよび不可避的不純物からなり、硬さが６０ＨＲＣ以上、かつ組織中の残留オーステナイト量が８体積％以下であることを特徴とする耐熱処理変形性に優れた表面ＰＶＤ処理用高硬度プリハードン冷間工具鋼である。硬さは６２ＨＲＣ以上が好ましく、あるいはさらに、冷間工具鋼の成分組成はＮｉを１．０％以下含有してもよい。【００１１】
そして、本発明は、質量％で、
Ｃ：０．７〜１．２％、
Ｓｉ：１．０〜２．６％、
Ｍｎ：０．４〜１．０％、
Ｓ：０．０２〜０．１％、
Ｃｒ：３．０〜６．０％、
ＭｏおよびＷは単独または複合で（Ｍｏ＋１／２Ｗ）：０．４〜１．０％、
Ｖ：０．２〜１．０％、
Ｎｂ：０．１〜０．３％、
残部Ｆｅおよび不可避的不純物からなる冷間工具鋼を、１０００℃以上の温度からの焼入れと、５２０℃以上の温度による焼戻しによって、硬さを６０ＨＲＣ以上かつ、組織中の残留オーステナイト量を８体積％以下に調整することを特徴とする耐熱処理変形性に優れた表面ＰＶＤ処理用高硬度プリハードン冷間工具鋼の製造方法である。硬さは６２ＨＲＣ以上が好ましく、あるいはさらに、冷間工具鋼の成分組成はＮｉを１．０％以下含有してもよい。【００１２】
さらに、本発明は、上述した表面ＰＶＤ処理用高硬度プリハードン冷間工具鋼への表面ＰＶＤ処理方法であって、前記プリハードン冷間工具鋼の表面ＰＶＤ処理前の組織中にある残留オーステナイト量と、該処理後の組織中にある残留オーステナイト量との差を、５体積％以内とすることを特徴とする表面ＰＶＤ処理用高硬度プリハードン冷間工具鋼の表面ＰＶＤ処理方法である。
【発明の効果】
【００１３】
本発明によれば、プリハードン鋼としての良好な切削加工性を確保しつつ、表面ＰＶＤ処理を行ったときには熱処理変形と軟化の問題を飛躍的に改善することができる。よって、プリハードン冷間工具鋼の実用化にとって欠くことのできない技術となる。
【発明を実施するための形態】
【００１４】
本発明の特徴は、その供給時の調質硬さを６０ＨＲＣ以上にすることができ、かかる硬度を維持しつつもなお、表面ＰＶＤ処理を行ったときの熱処理変形は抑制できるプリハードン冷間工具鋼を、しかも低コストで実現したところにある。具体的には、調質時における６０ＨＲＣ以上の焼戻し硬さが、先の表面ＰＶＤ処理中の到達温度に相当する焼戻し温度で発現する成分組成に設計することであり、表面ＰＶＤ処理時の残留オーステナイトの分解を抑制して、熱処理変形を抑える技術思想に基づくものである。以下、本発明のプリハードン冷間工具鋼の構成要件と、これを達成するための好ましい製造方法、そして本発明のプリハードン冷間工具鋼に対する表面ＰＶＤ処理方法について説明する。
【００１５】
（１）組織中の残留オーステナイト量が８体積％以下である。
ＰＶＤ処理時の熱処理変形は、調質後のプリハードン鋼に内在する残留オーステナイトの分解が原因である。そこで、ＰＶＤ処理前の残留オーステナイト量を８体積％以下としたのは、この値であれば上記の熱処理変形が小さく、修正のための切削加工は実用上省略できるからである。好ましくは６体積％以下であり、さらに好ましくは５体積％以下である。この残留オーステナイトの規制量は、本発明の特徴とする後述の成分組成や調質条件によって低コストで達成できる。残留オーステナイト量の測定法としては、例えばＸ線回折を利用する方法がある。そして、Ｘ線源にはＣｏを用いて、結晶構造のｆｃｃにおける（２００）面、（２２０）面、（３１１）面と、ｂｃｃにおける（２００）面、（２１１）面の回折強度の比から求めることができる。
【００１６】
（２）調質硬さが６０ＨＲＣ以上である。
調質硬さを６０ＨＲＣ以上としたのは、ＰＶＤ処理による硬質皮膜の密着性を向上し、使用中の耐摩耗性を確保するためである。好ましくは６２ＨＲＣ以上とする。この調質硬さは、本発明の特徴とする後述の成分組成や調質条件によって低コストで達成される。そして、表面ＰＶＤ処理を経てもなお、高い軟化抵抗をもって維持されることから、硬質皮膜の密着性に優れる。
【００１７】
（３）質量％で、以下の成分組成でなる。
・Ｃ：０．７〜１．２％
Ｃは、鋼中で炭化物を形成し、プリハードン鋼に硬さを付与する重要な元素である。０．７％より少ない場合は、形成される炭化物量が不足し、６０ＨＲＣ以上の硬さを付与することが困難である。一方、過多の含有は、炭化物量の増加により被削性を低下させ、プリハードン状態で工具形状に切削加工しようとした場合に切削工具の摩耗が進行しやすい。よって、Ｃの含有量は０．７〜１．２％とした。好ましくは０．８％以上および／または１．１％以下である。
【００１８】
・Ｓｉ：１．０〜２．６％
Ｓｉは、フェライト形成元素であり、添加することでプリハードン鋼中の残留オーステナイト量を低減できる効果がある。また、プリハードン鋼のマトリックス中に固溶するため、固溶強化により硬さを向上する。１．０％以上であればその効果が高いが、多すぎると焼入れ性や靱性が著しく低下する。よって、Ｓｉは１．０〜２．６％とした。好ましくは１．２％以上および／または２．０％以下である。
【００１９】
・Ｍｎ：０．４〜１．０％
Ｍｎは、焼入れ性の向上のために含有する。しかし、オーステナイト形成元素であるため、添加量が多すぎると調質後の残留オーステナイト量が増加する。よって、本発明では０．４〜１．０％とした。好ましくは０．５％以上および／または０．９％以下である。
【００２０】
・Ｓ：０．０２〜０．１％
Ｓは、脆化元素の代表であり、溶接性や高硬度を求められる工具鋼の分野では規制のされる元素である。しかし一方では、ＭｎＳを形成して被削性を向上する元素である。本発明の場合、冷間工具鋼のスタンダード鋼種であるＪＩＳ−ＳＫＤ１１を基準にして、それよりも炭化物量を減らしたことで靱性を向上させているので、その差分だけの添加が可能である。よって、Ｓは０．０２〜０．１％とする。好ましくは０．０３％以上および／または０．０８％以下である。
【００２１】
・Ｃｒ：３．０〜６．０％
Ｃｒは、調質組織中にＭ７Ｃ３炭化物を形成することでプリハードン鋼に硬さを付与する。Ｃｒが３．０％未満では形成される炭化物量が少なく、６０ＨＲＣ以上の硬さを付与することが困難である。一方、過多に添加すると、形成される炭化物量が増加し、焼入れ時にマトリックス中に固溶しきれず粗大な炭化物として残存してしまうため被削性が低下する。このため、プリハードン鋼として成立させるためには、Ｃｒは３．０〜６．０％の狭域とすることが重要である。
【００２２】
・ＭｏおよびＷは単独または複合で（Ｍｏ＋１／２Ｗ）：０．４〜１．０％
ＭｏおよびＷは、本発明の耐熱処理変形性と高硬度の両立においては重要な元素である。つまり、これらの元素は、調質時の焼戻しにおいて、微細炭化物の析出強化（二次硬化）により硬さを向上させる元素である。しかし同時に、焼戻しで起こる残留オーステナイトの分解を遅滞させるため、調質後の組織には多量の未分解オーステナイトが残留するという、本発明にとっては相反する作用効果を有する元素である。この課題に対しては、ＭｏやＷの添加量を低減しても６０ＨＲＣ以上の高硬度を達成できる調質条件（後述）を併せて検討したことで、上記した特性の両立が可能なプリハードン冷間工具鋼の成分組成を見いだした。
【００２３】
そして、上記の結果として、本発明のプリハードン冷間工具鋼のＭｏ当量（Ｍｏ＋１／２Ｗ）は０．４〜１．０％とした。Ｍｏ当量を０．４％以上とすることで、６０ＨＲＣ以上の調質硬さを達成できる。そして、Ｍｏ当量を１．０％以下とすることで、調質後の残留オーステナイト量を低減できる。また、高価な元素であるＭｏおよびＷの添加量を抑えることができるので、優れた耐熱処理変形性と高硬度を、低コストで両立させることができる。好ましくは０．６％以上、さらに好ましくは０．８％以上である。
【００２４】
・Ｖ：０．２〜１．０％
Ｖは、軟化抵抗を増大させる元素である。しかし、過多の添加はＭＣ炭化物を増加させ、被削性を低下させる原因となる。よって、Ｖは０．２〜１．０％とする。好ましくは０．４％以上および／または０．７％以下である。
【００２５】
・Ｎｂ：０．１〜０．３％
Ｎｂは、ＭＣ炭化物を形成する。そして、調質時の焼入れにおいて、ＭＣ炭化物は焼入れ温度で固溶せず、オーステナイト結晶粒の粗大化を抑えることで、残留オーステナイトの形成を低減する。その結果、ＰＶＤ処理後の耐熱処理変形性を改善する。しかし、Ｎｂを過多に添加すると、粗大なＭＣ炭化物が多数形成されて、靭性および被削性の低下をもたらす。よって、本発明ではＮｂを０．１〜０．３％とする。好ましくは０．２％以下である。
【００２６】
・Ｎｉ：１．０％以下
Ｎｉは、靭性や溶接性を改善する元素であり、必要に応じて１．０％以下を添加してもよい。
【００２７】
（４）以上のプリハードン冷間工具鋼を達成するには、１０００℃以上の温度からの焼入れと、５２０℃以上の温度による焼戻しによる調質が好ましい。
本発明のプリハードン冷間工具鋼を製造するにおいては、その時の調質条件は１０００℃以上の温度からの焼入れと、５２０℃以上の温度による焼戻しを行うことが好ましい。つまり、本発明の特別な成分組成鋼にとって、焼入れ温度を１０００℃以上とするのは、未固溶炭化物の固溶を促進し被削性が向上するためである。さらに好ましくは、焼入れ温度は１０８０℃以上であり、焼入れ温度を高めることで、被削性の向上に加え、少ないＭｏ当量でありながら冷間工具として必要な硬さをさらに高められるからである。また、焼戻し温度を５２０℃以上とするのは、この時点で未分解の残留オーステナイト量自体を低減するのと、表面ＰＶＤ処理中にプリハードン鋼が曝される温度よりも高い温度で焼戻ししておくことで、表面ＰＶＤ処理中の残留オーステナイトの分解が抑制され、熱処理変形を抑えることができるからである。
なお、プリハードン鋼においては通常供給者側で調質が行われるため、需要者側で調質を行う場合に比べて鋼種に最も適した設定条件で調質を行うことが容易である。
【００２８】
（５）以上のプリハードン冷間工具鋼に表面ＰＶＤ処理を行う際には、該ＰＶＤ処理前の組織中にある８体積％以下の残留オーステナイト量と、該ＰＶＤ処理後の組織中にある残留オーステナイト量との差を、５体積％以内とすることが好ましい。
本発明の表面ＰＶＤ処理用高硬度プリハードン鋼においては、その調質時の焼戻し温度がＰＶＤ処理時の昇温温度よりも低かった場合、例えば一般的な高温焼戻し温度である５００℃で焼戻しされた場合は、ＰＶＤ処理時に少なからず残留オーステナイトの分解（熱処理変形）が生じるかも知れない。そこで、このような時であっても、ＰＶＤ処理の前後では組織中の残留オーステナイト量の差が５体積％以内に納まるように該処理を行えば、ＰＶＤ処理後には修正のための切削加工を省略できる。
具体的には、調質時の焼戻し温度を、ＰＶＤ処理時の昇温温度よりも高い温度に設定することにより、ＰＶＤ処理の前後での組織中の残留オーステナイト量の差を５体積％以内に納まるようにすることができる。
【実施例１】
【００２９】
高周波誘導溶解炉を使用して材料を溶解し、表１に示す化学成分を有したインゴットを作製した。次に、これらのインゴットに対して、鍛造比が１０程度になるように熱間圧延を行い、冷却後、８６０℃で焼鈍を行った。【００３０】
【表１】
2012043228.tif 000002
【００３１】
そして、上記の焼鈍材に１０３０℃からの空冷による焼入れ処理を行った後、一般的な焼戻し温度である５００℃で２回の焼戻し処理を行って、調質済みのプリハードン冷間工具鋼を作製した。また、先の表面ＰＶＤ処理後の状態を評価するものとして、その際の加熱温度を想定した５２０℃で２回の焼戻し処理を行ったプリハードン冷間工具鋼も準備した。それぞれの焼戻しによる硬さおよび残留オーステナイト量を表２に示す。残留オーステナイト量の測定は、上記の測定条件により行った。なお、５００℃で焼戻した冷間工具鋼については、被削性の指標として、熱力学計算プログラムであるサーモカルク（サーモカルクソフトウェア社製）を用いて求めた未固溶のＭ７Ｃ３炭化物量も併記しておく。【００３２】
【表２】
2012043228.tif 000003
【００３３】
本発明例のプリハードン冷間工具鋼は、ＭｏやＷといった高価な合金元素の添加量を低減していながら、６０ＨＲＣ以上の調質硬さを達成し、かつ残留オーステナイト量も８体積％以下に低減できている。そして、５００℃の焼戻しで調質したものについては、先の表面ＰＶＤ処理で再加熱され、残留オーステナイトの分解が進んでも、それを想定した５２０℃の焼戻し結果の通り、残留オーステナイトの変化量は５体積％以下に抑えられ、硬さも維持できる。よって、本発明のプリハードン冷間工具鋼は、一般的な調質条件で供給しても、表面ＰＶＤ処理による熱処理変形や軟化の問題を解決できる。さらに、Ｃｒ量の管理により、調質後（つまり供給時）の未固溶のＭ７Ｃ３炭化物は３体積％未満となっており、被削性も改善される。【００３４】
そして、もとより５２０℃の焼戻しで調質することで、残留オーステナイト量は５体積％以下にまで低減されている。これに表面ＰＶＤ処理を行ったときには、その際の到達温度に近い焼戻しで調質したことから、熱処理変形はさらに低減される。【００３５】
一方、比較例においては、Ｎｏ．２３、２５〜２７は、５００℃および５２０℃の両方の焼戻しで６０ＨＲＣの調質硬さを得ることができなかった（Ｎｏ．２５〜２７の残留オーステナイト量の測定は省略した）。Ｎｏ．２４は、ＪＩＳ−ＳＫＤ１１に相当し、５００℃の焼戻しで６０ＨＲＣを超える調質硬さを達成した。しかし、表面ＰＶＤ処理時の加熱温度を想定した５２０℃の焼戻しの結果では、硬さが低下した。【００３６】
Ｎｏ．２１、２２は、５００℃および５２０℃の両方の焼戻しで６０ＨＲＣを超える調質硬さを達成した。しかし、５００℃の焼戻しで調質したものについては、残留オーステナイト量が高く、表面ＰＶＤ処理（つまり、５２０℃の焼戻し）後の残留オーステナイトの変化量が大きい。そして、Ｎｏ．２１、２２を、５２０℃の焼戻しで調質して供給すれば、表面ＰＶＤ処理後は、６０ＨＲＣ以上の高い硬度を維持して、熱処理変形は低減されるかも知れない。しかし、Ｃｒ量の高いＮｏ．２１、２２の場合、５２０℃の焼戻しであっても、その調質後の組織には、５００℃の焼戻しに同様、未固溶のＭ７Ｃ３炭化物が依然として多く存在しており、被削性が十分ではない。Ｎｏ．２１、２２は、ＰＶＤ処理用プリハードン冷間工具鋼としては適し難い。
【実施例２】
【００３７】
表１に示した本発明例の焼鈍材を用いて、それに１１００℃からの空冷による焼入れ処理を行った。そして、表面ＰＶＤ処理時の到達温度を想定しては、５２０℃と、それよりも高い５４０℃以上の温度で高温焼戻しを行った。そのときの硬さおよび残留オーステナイト量を表３に示す。残留オーステナイト量の測定は、上記の測定条件により行った。また、上記のサーモカルクを用いて求めた未固溶のＭ７Ｃ３炭化物量も併記しておく。【００３８】
【表３】
2012043228.tif 000004
【００３９】
好ましい調質条件を適用した本発明のプリハードン冷間工具鋼は、６０ＨＲＣ以上の硬さを達成した。特に、Ｍｏ量およびＶ量の高いＮｏ．３、７、１１、１２、Ｓｉ量の高いＮｏ．８、Ｃｒ量を低減しＳｉ量を高めたＮｏ．９は、５４０℃の高温焼戻しでも６２ＨＲＣ以上の硬さを達成した。また、調質後の残留オーステナイト量も５体積％以下に低減できている。さらに、未固溶のＭ７Ｃ３炭化物量が０．１体積％未満であり、被削性も改善される。そして、このプリハードン冷間工具鋼に表面ＰＶＤ処理を行ったときには、その際の到達温度よりも高い温度で焼戻ししたことから、残留オーステナイトは殆ど分解せず、よって熱処理変形はほぼ０にまで低減される。
【国際調査報告】
2012043228.tif 000005
2012043228.tif 000006
2012043228.tif 000007
2012043228.tif 000008